"基板と、該基板上に配置され、陽極及び陰極を含む一対の電極と、該電極間に配置され、発光層を含む少なくとも一層の有機層を有し、該発光層が、少なくとも一種の下記一般式1で表される発光材料および少なくとも一種の下記一般式H-1で表されるホスト材料を含むことを特徴とする有機電界発光素子。一般式1一般式1中、LはO、NRC0またはCRC1RC2を表し、RC0~RC2はそれぞれ独立に水素原子または置換基を表す。RC3~RC6はそれぞれ独立に置換基を表す。nC3およびnC6はそれぞれ独立に0~3の整数を表し、nC4およびnC5はそれぞれ独立に0~4の整数を表す。nC3~nC6が2以上である場合、複数個のRC3~RC6はそれぞれ同じであっても異なってもよく、互いに連結して環を形成してもよい。一般式H-1中、RH111~RH118はそれぞれ独立に水素原子または置換基を表し、XはO、S、NRH119、CRH120RH121、SiRH122RH123のいずれかを表し、RH119~RH123はそれぞれ独立に置換基を表す。環Aはベンゼン環を表し、環Bは5員環または6員環を表す。前記一般式1で表される発光材料が、下記一般式11で表される発光材料であることを特徴とする請求項1に記載の有機電界発光素子。一般式11一般式11中、RC1およびRC2はそれぞれ独立に水素原子または置換基を表し、RC3~RC6はそれぞれ独立に置換基を表す。nC3およびnC6は0~3の整数を表し、nC4およびnC5は0~4の整数を表す。nC3~nC6が2以上である場合、複数個のRC3~RC6は同じであっても異なってもよく、互いに連結して環を形成してもよい。前記一般式H-1で表されるホスト材料が、下記一般式H-2、一般式H-3、一般式H-4および一般式H-5のいずれかで表されることを特徴とする請求項1または2に記載の有機電界発光素子。一般式H-2一般式H-2中、RH211~RH225はそれぞれ独立に水素原子または置換基を表し、XH2はO、Sのいずれかを表す。一般式H-3一般式H-3中、RH311~RH325はそれぞれ独立に水素原子または置換基を表し、XH3はO、Sのいずれかを表す。一般式H-4一般式H-4中、RH411~RH425はそれぞれ独立に水素原子または置換基を表し、XH4はO、S、NRH426、CRH427RH428、SiRH429RH430のいずれかを表し、RH426~RH430はそれぞれ独立に水素原子または置換基を表す。一般式H-5一般式H-5中、RH511~RH525はそれぞれ独立に水素原子または置換基を表し、XH5はO、S、NRH526、CRH527RH528、SiRH529RH530のいずれかを表し、RH526~RH530はそれぞれ独立に水素原子または置換基を表す。前記一般式H-1で表されるホスト材料が、前記一般式H-2または一般式H-5で表されることを特徴とする請求項3に記載の有機電界発光素子。前記一般式H-1で表されるホスト材料が、前記一般式H-2で表されることを特徴とする請求項3または4に記載の有機電界発光素子。請求項1~5のいずれか一項に記載の有機電界発光素子を用いた発光装置。請求項1~5のいずれか一項に記載の有機電界発光素子を用いた表示装置。請求項1~5のいずれか一項に記載の有機電界発光素子を用いた照明装置。本発明者らが特許文献1~4に記載の有機電界発光素子について検討したところ、低電圧化および高効率化の観点からは不満が残るものであり、更なる高耐久化も求められることがわかった。また、特許文献1~4では、発光層のホスト材料として5環以上の多環縮環化合物を用いた場合に、緑色発光に用いられる構造の白金錯体の発光材料と組み合わせて用いることや組み合わせて用いた場合の素子特性について言及されておらず、それらを示唆する記載もなかった。本発明は上記問題を解決することを目的とするものである。すなわち、本発明が解決しようとする課題は、駆動電圧が低く、発光効率が高く、耐久性が優れる有機電界発光素子を提供することにある。本発明者らが上記課題を解決するために鋭意検討したところ、発光材料として特定の構造の白金錯体を用い、ホスト材料として特定の構造の多環縮環化合物を用いた発光層とすることで、駆動電圧が低く、発光効率が高く、耐久性が優れる有機電界発光素子を提供できることを見出した。上記課題を解決するための具体的な手段である本発明は以下のとおりである。[1]基板と、該基板上に配置され、陽極及び陰極を含む一対の電極と、該電極間に配置され、発光層を含む少なくとも一層の有機層を有し、該発光層が、少なくとも一種の下記一般式1で表される発光材料および少なくとも一種の下記一般式H-1で表されるホスト材料を含むことを特徴とする有機電界発光素子。一般式1一般式1中、LはO、NRC0またはCRC1RC2を表し、RC0~RC2はそれぞれ独立に水素原子または置換基を表す。RC3~RC6はそれぞれ独立に置換基を表す。nC3およびnC6はそれぞれ独立に0~3の整数を表し、nC4およびnC5はそれぞれ独立に0~4の整数を表す。nC3~nC6が2以上である場合、複数個のRC3~RC6はそれぞれ同じであっても異なってもよく、互いに連結して環を形成してもよい。一般式H-1中、RH111~RH118はそれぞれ独立に水素原子または置換基を表し、XはO、S、NRH119、CRH120RH121、SiRH122RH123のいずれかを表し、RH119~RH123はそれぞれ独立に置換基を表す。環Aはベンゼン環を表し、環Bは5員環または6員環を表す。[2][1]に記載の有機電界発光素子は、前記一般式1で表される発光材料が、下記一般式11で表される発光材料であることが好ましい。一般式11一般式11中、RC1およびRC2はそれぞれ独立に水素原子または置換基を表し、RC3~RC6はそれぞれ独立に置換基を表す。nC3およびnC6は0~3の整数を表し、nC4およびnC5は0~4の整数を表す。nC3~nC6が2以上である場合、複数個のRC3~RC6は同じであっても異なってもよく、互いに連結して環を形成してもよい。[3][1]または[2]に記載の有機電界発光素子は、前記一般式H-1で表されるホスト材料が、下記一般式H-2、一般式H-3、一般式H-4および一般式H-5のいずれかで表されることが好ましい。一般式H-2一般式H-2中、RH211~RH225はそれぞれ独立に水素原子または置換基を表し、XH2はO、Sのいずれかを表す。一般式H-3一般式H-3中、RH311~RH325はそれぞれ独立に水素原子または置換基を表し、XH3はO、Sのいずれかを表す。一般式H-4一般式H-4中、RH411~RH425はそれぞれ独立に水素原子または置換基を表し、XH4はO、S、NRH426、CRH427RH428、SiRH429RH430のいずれかを表し、RH426~RH430はそれぞれ独立に水素原子または置換基を表す。一般式H-5一般式H-5中、RH511~RH525はそれぞれ独立に水素原子または置換基を表し、XH5はO、S、NRH526、CRH527RH528、SiRH529RH530のいずれかを表し、RH526~RH530はそれぞれ独立に水素原子または置換基を表す。[4][3]に記載の有機電界発光素子は、前記一般式H-1で表されるホスト材料が、前記一般式H-2または一般式H-5で表されることが好ましい。[5][3]または[4]に記載の有機電界発光素子は、前記一般式H-1で表されるホスト材料が、前記一般式H-2で表されることが好ましい。[6][1]~[5]のいずれか一項に記載の有機電界発光素子を用いた発光装置。[7][1]~[5]のいずれか一項に記載の有機電界発光素子を用いた表示装置。[8][1]~[5]のいずれか一項に記載の有機電界発光素子を用いた照明装置。本発明の有機電界発光素子は、駆動電圧が低く、発光効率が高く、耐久性が優れる。さらに、本発明の発光装置、表示装置及び照明装置は、消費電力が小さく、耐久性が優れるという有利な効果を有する。以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において~を用いて表される数値範囲は、~の前後に記載される数値を下限値および上限値として含む範囲を意味する。本発明において、各一般式の説明において特に区別されずに用いられている場合における水素原子は同位体重水素原子等も含み、またさらに置換基を構成する原子は、その同位体も含んでいることを表す。[有機電界発光素子]本発明の有機電界発光素子は、基板と、該基板上に配置され、陽極及び陰極を含む一対の電極と、該電極間に配置され、発光層を含む少なくとも一層の有機層を有し、該発光層が、少なくとも一種の前記一般式1で表される発光材料および少なくとも一種の前記一般式H-1で表されるホスト材料を含むことを特徴とする。以下において、一般式1で表される発光材料以下、一般式1で表される化合物とも言うの構造と、一般式H-1で表されるホスト材料以下、一般式H-1で表される化合物とも言うの構造と、本発明の有機電界発光素子のその他の構成について詳細に説明する。<一般式1で表される発光材料>本発明の有機電界発光素子は、発光層中に、少なくとも一種の下記一般式1で表される発光材料を含む。一般式1一般式1中、LはO、NRC0またはCRC1RC2を表し、RC0~RC2はそれぞれ独立に水素原子または置換基を表す。RC3~RC6はそれぞれ独立に置換基を表す。nC3およびnC6はそれぞれ独立に0~3の整数を表し、nC4およびnC5はそれぞれ独立に0~4の整数を表す。nC3~nC6が2以上である場合、複数個のRC3~RC6はそれぞれ同じであっても異なってもよく、互いに連結して環を形成してもよい。前記一般式1中、LはO、NRC0またはCRC1RC2を表し、RC0~RC2はそれぞれ独立に水素原子または置換基を表す。RC1およびRC2で表される置換基としては下記置換基群Aを挙げることができ、RC0で表される置換基としては下記置換基群Aを挙げることができる。置換基群Aアルキル基好ましくは炭素数1~30、より好ましくは炭素数1~20、特に好ましくは炭素数1~10であり、例えばメチル、エチル、イソプロピル、tert-ブチル、n-オクチル、n-デシル、n-ヘキサデシル、シクロプロピル、シクロペンチル、シクロヘキシルなどが挙げられる。、アルケニル基好ましくは炭素数2~30、より好ましくは炭素数2~20、特に好ましくは炭素数2~10であり、例えばビニル、アリル、2-ブテニル、3-ペンテニルなどが挙げられる。、アルキニル基好ましくは炭素数2~30、より好ましくは炭素数2~20、特に好ましくは炭素数2~10であり、例えばプロパルギル、3-ペンチニルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、アミノ基好ましくは炭素数0~30、より好ましくは炭素数0~20、特に好ましくは炭素数0~10であり、例えばアミノ、メチルアミノ、ジメチルアミノ、ジエチルアミノ、ジベンジルアミノ、ジフェニルアミノ、ジトリルアミノなどが挙げられる。、アルコキシ基好ましくは炭素数1~30、より好ましくは炭素数1~20、特に好ましくは炭素数1~10であり、例えばメトキシ、エトキシ、ブトキシ、2-エチルヘキシロキシなどが挙げられる。、アリールオキシ基好ましくは炭素数6~30、より好ましくは炭素数6~20、特に好ましくは炭素数6~12であり、例えばフェニルオキシ、1-ナフチルオキシ、2-ナフチルオキシなどが挙げられる。、ヘテロ環オキシ基好ましくは炭素数1~30、より好ましくは炭素数1~20、特に好ましくは炭素数1~12であり、例えばピリジルオキシ、ピラジルオキシ、ピリミジルオキシ、キノリルオキシなどが挙げられる。、アシル基好ましくは炭素数2~30、より好ましくは炭素数2~20、特に好ましくは炭素数2~12であり、例えばアセチル、ベンゾイル、ホルミル、ピバロイルなどが挙げられる。、アルコキシカルボニル基好ましくは炭素数2~30、より好ましくは炭素数2~20、特に好ましくは炭素数2~12であり、例えばメトキシカルボニル、エトキシカルボニルなどが挙げられる。、アリールオキシカルボニル基好ましくは炭素数7~30、より好ましくは炭素数7~20、特に好ましくは炭素数7~12であり、例えばフェニルオキシカルボニルなどが挙げられる。、アシルオキシ基好ましくは炭素数2~30、より好ましくは炭素数2~20、特に好ましくは炭素数2~10であり、例えばアセトキシ、ベンゾイルオキシなどが挙げられる。、アシルアミノ基好ましくは炭素数2~30、より好ましくは炭素数2~20、特に好ましくは炭素数2~10であり、例えばアセチルアミノ、ベンゾイルアミノなどが挙げられる。、アルコキシカルボニルアミノ基好ましくは炭素数2~30、より好ましくは炭素数2~20、特に好ましくは炭素数2~12であり、例えばメトキシカルボニルアミノなどが挙げられる。、アリールオキシカルボニルアミノ基好ましくは炭素数7~30、より好ましくは炭素数7~20、特に好ましくは炭素数7~12であり、例えばフェニルオキシカルボニルアミノなどが挙げられる。、スルホニルアミノ基好ましくは炭素数1~30、より好ましくは炭素数1~20、特に好ましくは炭素数1~12であり、例えばメタンスルホニルアミノ、ベンゼンスルホニルアミノなどが挙げられる。、スルファモイル基好ましくは炭素数0~30、より好ましくは炭素数0~20、特に好ましくは炭素数0~12であり、例えばスルファモイル、メチルスルファモイル、ジメチルスルファモイル、フェニルスルファモイルなどが挙げられる。、カルバモイル基好ましくは炭素数1~30、より好ましくは炭素数1~20、特に好ましくは炭素数1~12であり、例えばカルバモイル、メチルカルバモイル、ジエチルカルバモイル、フェニルカルバモイルなどが挙げられる。、アルキルチオ基好ましくは炭素数1~30、より好ましくは炭素数1~20、特に好ましくは炭素数1~12であり、例えばメチルチオ、エチルチオなどが挙げられる。、アリールチオ基好ましくは炭素数6~30、より好ましくは炭素数6~20、特に好ましくは炭素数6~12であり、例えばフェニルチオなどが挙げられる。、ヘテロ環チオ基好ましくは炭素数1~30、より好ましくは炭素数1~20、特に好ましくは炭素数1~12であり、例えばピリジルチオ、2-ベンズイミゾリルチオ、2-ベンズオキサゾリルチオ、2-ベンズチアゾリルチオなどが挙げられる。、スルホニル基好ましくは炭素数1~30、より好ましくは炭素数1~20、特に好ましくは炭素数1~12であり、例えばメシル、トシルなどが挙げられる。、スルフィニル基好ましくは炭素数1~30、より好ましくは炭素数1~20、特に好ましくは炭素数1~12であり、例えばメタンスルフィニル、ベンゼンスルフィニルなどが挙げられる。、ウレイド基好ましくは炭素数1~30、より好ましくは炭素数1~20、特に好ましくは炭素数1~12であり、例えばウレイド、メチルウレイド、フェニルウレイドなどが挙げられる。、リン酸アミド基好ましくは炭素数1~30、より好ましくは炭素数1~20、特に好ましくは炭素数1~12であり、例えばジエチルリン酸アミド、フェニルリン酸アミドなどが挙げられる。、ヒドロキシ基、メルカプト基、ハロゲン原子例えばフッ素原子、塩素原子、臭素原子、ヨウ素原子、シアノ基、スルホ基、カルボキシル基、ニトロ基、ヒドロキサム酸基、スルフィノ基、ヒドラジノ基、イミノ基、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレニエニル、テルリエニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。、シリル基好ましくは炭素数3~40、より好ましくは炭素数3~30、特に好ましくは炭素数3~24であり、例えばトリメチルシリル、トリフェニルシリルなどが挙げられる。、シリルオキシ基好ましくは炭素数3~40、より好ましくは炭素数3~30、特に好ましくは炭素数3~24であり、例えばトリメチルシリルオキシ、トリフェニルシリルオキシなどが挙げられる。、ホスホリル基例えばジフェニルホスホリル基、ジメチルホスホリル基などが挙げられる。が挙げられる。置換基群Bアルキル基好ましくは炭素数1~30、より好ましくは炭素数1~20、特に好ましくは炭素数1~10であり、例えばメチル、エチル、イソプロピル、tert-ブチル、n-オクチル、n-デシル、n-ヘキサデシル、シクロプロピル、シクロペンチル、シクロヘキシルなどが挙げられる。、アルケニル基好ましくは炭素数2~30、より好ましくは炭素数2~20、特に好ましくは炭素数2~10であり、例えばビニル、アリル、2-ブテニル、3-ペンテニルなどが挙げられる。、アルキニル基好ましくは炭素数2~30、より好ましくは炭素数2~20、特に好ましくは炭素数2~10であり、例えばプロパルギル、3-ペンチニルなどが挙げられる。、アリール基好ましくは炭素数6~30、より好ましくは炭素数6~20、特に好ましくは炭素数6~12であり、例えばフェニル、p-メチルフェニル、ナフチル、アントラニルなどが挙げられる。、シアノ基、ヘテロ環基芳香族ヘテロ環基も包含し、好ましくは炭素数1~30、より好ましくは炭素数1~12であり、ヘテロ原子としては、例えば窒素原子、酸素原子、硫黄原子、リン原子、ケイ素原子、セレン原子、テルル原子であり、具体的にはピリジル、ピラジニル、ピリミジル、ピリダジニル、ピロリル、ピラゾリル、トリアゾリル、イミダゾリル、オキサゾリル、チアゾリル、イソキサゾリル、イソチアゾリル、キノリル、フリル、チエニル、セレニエニル、テルリエニル、ピペリジル、ピペリジノ、モルホリノ、ピロリジル、ピロリジノ、ベンゾオキサゾリル、ベンゾイミダゾリル、ベンゾチアゾリル、カルバゾリル基、アゼピニル基、シロリル基などが挙げられる。が挙げられる。本発明において、上記アルキル基等の置換基の炭素数とは、アルキル基等の置換基が他の置換基によって置換されてもよい場合も含み、当該他の置換基の炭素数も包含する意味で用いる。RC0としては水素原子または前記置換基群Bの中でも置換基群Bであることが好ましく、アルキル基またはアリール基であることがより好ましく、アリール基であることが特に好ましく、フェニル基であることがより特に好ましい。RC0は、更に置換基を有していてもよく、さらなる置換基としては前記置換基群Aで表される置換基を挙げることができ、その中でもアルキル基、アリール基が好ましい。RC1及びRC2としては水素原子または前記置換基群Aの中でも置換基群Aであることが好ましく、各々独立してアルキル基またはアリール基であることがより好ましく、アルキル基であることがさらに好ましい。RC1及びRC2は、更に置換基を有していてもよく、さらなる置換基としては前記置換基群Aで表される置換基を挙げることができ、その中でもアルキル基が好ましい。また、RC1及びRC2は互いに結合して環を形成してもよい。LはNRC0またはCRC1RC2であることが錯体の安定性及び発光量子収率の観点から好ましく、より好ましくはCRC1RC2である。すなわち、前記一般式1で表される化合物は、下記一般式11で表されることがより好ましい。一般式11一般式11中、RC1およびRC2はそれぞれ独立に水素原子または置換基を表し、RC3~RC6はそれぞれ独立に置換基を表す。nC3およびnC6は0~3の整数を表し、nC4およびnC5は0~4の整数を表す。nC3~nC6が2以上である場合、複数個のRC3~RC6は同じであっても異なってもよく、互いに連結して環を形成してもよい。一般式11におけるRC1~RC6およびnC3~nC6の好ましい範囲は、前記一般式1におけるRC1~RC6およびnC3~nC6の好ましい範囲とそれぞれ同様である。一般式1中、RC1およびRC2は、アルキル基またはアリール基の中でも、メチル基、エチル基、プロピル基、イソブチル基、ベンジル基、フェニル基であることがより好ましい。一般式1中、Lはジメチルメチレン基、ジエチルメチレン基、ジイソブチルメチレン基、ジベンジルメチレン基、エチルメチルメチレン基、メチルプロピルメチレン基、イソブチルメチルメチレン基、ジフェニルメチレン基、メチルフェニルメチレン基、シクロヘキサンジイル基、シクロペンタンジイル基、フルオレンジイル基、フルオロメチルメチレン基であることがより好ましく、特に好ましくはジメチルメチレン基またはジフェニルメチレン基フェニル基どうしが互いに結合してフルオレン環を形成していることも好ましいである。一般式1中、RC3~RC6はそれぞれ独立に置換基を表す。RC3~RC6が表す置換基としては前記置換基群Aを挙げることができ、好ましくはアルキル基炭素数1~3のアルキル基がより好ましく、メチル基、t-ブチル基が特に好ましい、アルケニル基、アリール基フェニル基、2-メチルフェニル基、2,6-ジメチルキシリル基、3,5-ジメチルキシリル基がより好ましい、アミノ基、アルコキシ基、アリールオキシ基、ハロゲン原子フッ素原子がより好ましい、ハロゲン化アルキル基トリフルオロメチル基、パーフルオロアルキル基が好ましいまたはシアノ基であり、より好ましくはアルキル基、アリール基またはシアノ基であり、特に好ましくはアリール基である。RC3~RC6は更に置換基を有していてもよく、さらなる置換基としては前記置換基群Aで表される置換基を挙げることができ、その中でもアルキル基またはアリール基上のさらなる置換基としてはアルキル基、アリール基、フッ素原子、シアノ基、アリールチオ基、アリールオキシ基が好ましく該さらなる置換基同士が結合して縮環を形成していてもよく、例えばRC3~RC6全体としてジベンゾチオフェニル基、ジベンゾフラニル基を構成していることも好ましい、アミノ基上のさらなる置換基としてはアルキル基またはアリール基が好ましい。nC3~nC6が2以上である場合、複数個のRC3~RC6は同じであっても異なってもよい。この場合、複数個のRC3~RC6は互いに結合して環を形成してもよく、ベンゼン環またはピロール環、チオフェン環、フラン環、シクロペンタジエン環、シロール環を形成することが好ましい。ピロール環、チオフェン環、フラン環、シクロペンタジエン環、シロール環を形成する場合、さらにベンゼン環により縮環されることが好ましい。nC3およびnC6は0~3の整数を表し、0~2であることが好ましく、0であることがより好ましい。nC4およびnC5は0~4の整数を表し、0~2であることが好ましい。ここで、前記一般式11は、下記一般式12で表すことができる。以下、下記一般式12に基づいて、前記一般式11の好ましい範囲を説明する。一般式12一般式12中、RC1およびRC2は前記一般式1におけるRC1およびRC2と同義であり、R11~R13はそれぞれ独立に3-nC3個の水素原子またはnC3個のRC3を表し、R14~R17はそれぞれ独立に4-nC4個の水素原子またはnC4個のRC4を表し、R18~R21はそれぞれ独立に4-nC5個の水素原子またはnC5個のRC5を表し、R22~R24はそれぞれ独立に3-nC6個の水素原子またはnC6個のRC6を表す。一般式12中、R11~R24はそれぞれ独立に水素原子、アルキル基、アリール基、ハロゲン原子、ハロゲン化アルキル基、シアノ基であることが好ましい。なお、一般式12におけるR11~R24の表す各置換基の好ましい範囲は、一般式11におけるRC3~RC6の表す各置換基の好ましい範囲と同じである。前記一般式1で表される化合物は、下記一般式13で表されることが特に好ましい。一般式13一般式13中、RC1およびRC2は前記一般式1におけるRC1およびRC2と同義であり、R22、R25、R26、R29、R30およびR33はそれぞれ独立に水素原子または置換基を表す。R22およびR33の好ましい範囲は前記一般式12におけるR12およびR23の好ましい範囲とそれぞれ同じであり、より好ましくは水素原子である。R25およびR30の好ましい範囲は前記一般式12におけるR15およびR20の好ましい範囲とそれぞれ同じであり、より好ましくは水素原子またはフェニル基である。R26およびR29の好ましい範囲は前記一般式12におけるR16およびR19の好ましい範囲とそれぞれ同じであり、より好ましくは水素原子である。前記一般式1で表される化合物の具体例を以下に示すが、本発明で用いることができる一般式1で表される化合物は、これらの具体例により限定的に解釈されるべきものではない。一般式1で表される化合物は、例えば、JournalofOrganicChemistry53,786,1988、G.R.Newkomeetal.の、789頁、左段53行~右段7行に記載の方法、790頁、左段18行~38行に記載の方法、790頁、右段19行~30行に記載の方法及びその組み合わせ、ChemischeBerichte113,27491980、H.Lexyほかの、2752頁、26行~35行に記載の方法等、種々の手法で合成できる。例えば、配位子、又はその解離体と金属化合物を溶媒例えば、ハロゲン系溶媒、アルコール系溶媒、エーテル系溶媒、エステル系溶媒、ケトン系溶媒、ニトリル系溶媒、アミド系溶媒、スルホン系溶媒、スルホキサイド系溶媒、水などが挙げられるの存在下、若しくは、溶媒非存在下、塩基の存在下無機、有機の種々の塩基、例えば、ナトリウムメトキシド、t-ブトキシカリウム、トリエチルアミン、炭酸カリウムなどが挙げられる、若しくは、塩基非存在下、室温以下、若しくは加熱し通常の加熱以外にもマイクロウェーブで加熱する手法も有効である得ることができる。本発明の有機電界発光素子の発光層における一般式1で表される化合物の含有量は、発光層中1~30質量であることが好ましく、3~25質量であることがより好ましく、5~20質量であることが更に好ましい。<一般式H-1で表されるホスト材料>本発明の有機電界発光素子は、発光層中に、少なくとも一種の下記一般式H-1で表されるホスト材料を含む。一般式H-1中、RH111~RH118はそれぞれ独立に水素原子または置換基を表し、XはO、S、NRH119、CRH120RH121、SiRH122RH123のいずれかを表し、RH119~RH123はそれぞれ独立に置換基を表す。環Aはベンゼン環を表し、環Bは5員環または6員環を表す。一般式H-1中、RH111~RH118はそれぞれ独立に水素原子または置換基を表す。RH111~RH118は各々独立に水素原子、アルキル基、アリール基、シリル基、フッ素原子、シアノ基、又はトリフルオロメチル基であることが好ましく、これらの基は可能であれば更に炭素数1~6のアルキル基、及びフェニル基の少なくともいずれか1種によって置換されていてもよい。RH111~RH118は水素原子またはアリール基であることがより好ましく、水素原子であることが特に好ましい。一般式H-1中、XはO、S、NRH119、CRH120RH121、SiRH122RH123のいずれかを表し、RH119~RH123はそれぞれ独立に置換基を表す。RH119が表す置換基としては、前記一般式1の説明中における前記置換基群Bの置換基を挙げることができ、その中でもベンゼン環、ピリジン環、トリアジン環又はピリミジン環基であることが好ましく、これらの環は更にメチル基、イソブチル基、t-ブチル基、ネオペンチル基、フェニル基、ナフチル基、シアノ基、及びフッ素原子から選ばれる少なくとも1種の基、あるいは、トリアジン環又はピリミジン環基により置換されていてもよい。RH119が表す置換基は、ベンゼン環基置換または無置換のフェニル基を意味するであることがより好ましい。RH120~RH123が表す置換基としては、それぞれ独立に前記一般式1の説明中における前記置換基群Aの置換基を挙げることができ、その中でも例えばアルキル基、アリール基が好ましい。一般式H-1中、XはNRH119であることがより好ましい。一般式H-1中、環Bは5員環または6員環を表し、隣接する環と縮合することが可能な5員環または6員環を表す。環Bが表す5員環または6員環としては、特に制限はないが、5員環であることが好ましく、炭化水素環である5員環またはヘテロ原子1つを含む5員環該ヘテロ原子としては、酸素原子、硫黄原子、窒素原子、ケイ素原子が好ましいであることがより好ましい。一般式H-1中、環Aはベンゼン環を表し、さらに置換基を有していてもよい。環Aが有していてもよい置換基としては、それぞれ独立に前記一般式1の説明中における前記置換基群Aの置換基を挙げることができ、その中でも例えばアルキル基、アリール基が好ましい。環Aは無置換のベンゼン環であることが好ましい。一般式H-1中、環Aと環Bの連結態様については縮合環を形成すること以外は特に制限はないが、前記一般式H-1で表されるホスト材料は、下記一般式H-2、一般式H-3、一般式H-4、一般式H-5のいずれかで表されることが好ましい。一般式H-2一般式H-2中、RH211~RH225はそれぞれ独立に水素原子または置換基を表し、XH2はO、Sのいずれかを表す。RH211~RH214およびRH222~RH225の好ましい範囲は、前記一般式H-1におけるRH111~RH118の好ましい範囲と同様である。RH220およびRH221の好ましい範囲は、水素原子または前記一般式H-1における環Aの有していてもよい置換基の範囲であり、水素原子であることがより好ましい。RH215~RH219が置換基を表す場合における置換基としては、前記一般式H-1におけるRH119の有していてもよい置換基を挙げることができ、その中でもフェニル基、トリアジン環又はピリミジン環基が好ましく、フェニル基またはピリミジン環基がより好ましく、フェニル基が特に好ましい。RH215~RH219はさらなる置換基を有していてもよく、該置換基としてはアリール基さらに置換基を有していてもよいが好ましく、フェニル基、ビフェニル基、p-ターフェニル基、m-ターフェニル基がより好ましく、フェニル基またはp-ターフェニル基が特に好ましく、p-ターフェニル基がより特に好ましい。RH215~RH219がさらなる置換基を有する場合、該置換基はRH215~RH219を有するベンゼン環に対してメタ位で連結していることが好ましい。RH215~RH219のうち、置換基の数は1~2個であることが好ましく、1個であることがより好ましい。また、RH215~RH219のうち、RH218またはRH217が置換基であることが好ましく、RH218が置換基であることがより好ましい。一般式H-3一般式H-3中、RH311~RH325はそれぞれ独立に水素原子または置換基を表し、XH3はO、Sのいずれかを表す。RH311~RH314およびRH322~RH325の好ましい範囲は、前記一般式H-1におけるRH111~RH118の好ましい範囲と同様である。RH320およびRH321の好ましい範囲は、水素原子または前記一般式H-1における環Aの有していてもよい置換基の範囲であり、水素原子であることがより好ましい。RH315~RH319が置換基を表す場合における置換基としては、前記一般式H-1におけるRH119の有していてもよい置換基を挙げることができ、その中でもフェニル基、トリアジン環又はピリミジン環基が好ましく、フェニル基またはトリアジン環基がより好ましく、フェニル基が特に好ましい。RH315~RH319はさらなる置換基を有していてもよく、該置換基としてはアリール基さらに置換基を有していてもよいが好ましく、フェニル基、ビフェニル基、p-ターフェニル基、m-ターフェニル基がより好ましく、フェニル基またはp-ターフェニル基が特に好ましく、p-ターフェニル基がより特に好ましい。RH315~RH319がさらなる置換基を有する場合、該置換基はRH315~RH319を有するベンゼン環に対してメタ位で連結していることが好ましい。RH315~RH319のうち、置換基の数は1~2個であることが好ましく、1個であることがより好ましい。また、RH315~RH319のうち、RH318またはRH317が置換基であることが好ましく、RH318が置換基であることがより好ましい。一般式H-4一般式H-4中、RH411~RH425はそれぞれ独立に水素原子または置換基を表し、XH4はO、S、NRH426、CRH427RH428、SiRH429RH430のいずれかを表し、RH426~RH430はそれぞれ独立に水素原子または置換基を表す。RH411~RH414およびRH422~RH425の好ましい範囲は、前記一般式H-1におけるRH111~RH118の好ましい範囲と同様である。RH420およびRH421の好ましい範囲は、水素原子または前記一般式H-1における環Aの有していてもよい置換基の範囲であり、水素原子であることがより好ましい。RH415~RH419が置換基を表す場合における置換基としては、前記一般式H-1におけるRH119の有していてもよい置換基を挙げることができ、その中でもフェニル基、トリアジン環又はピリミジン環基が好ましく、フェニル基またはピリミジン環基がより好ましく、フェニル基が特に好ましい。RH415~RH419はさらなる置換基を有していてもよく、該置換基としてはアリール基さらに置換基を有していてもよいが好ましく、ビフェニル基、p-ターフェニル基、m-ターフェニル基がより好ましく、フェニル基またはp-ターフェニル基が特に好ましく、p-ターフェニル基がより特に好ましい。RH415~RH419がさらなる置換基を有する場合、該置換基はRH415~RH419を有するベンゼン環に対してメタ位で連結していることが好ましい。RH415~RH419のうち、置換基の数は0~2個であることが好ましく、0個であることがより好ましい。なお、RH415~RH419が置換基を有する場合、アルキル基、アリール基が置換基であることが好ましい。XH4はO、S、NRH426、CRH427RH428、SiRH429RH430のいずれかを表し、RH426~RH430はそれぞれ独立に水素原子または置換基を表す。RH426~RH430はそれぞれ独立に水素原子または置換基を表し、置換基を表すことが好ましい。RH426が表す置換基としては、前記一般式1の説明中における前記置換基群Bの置換基を挙げることができ、その中でもベンゼン環、ピリジン環、トリアジン環又はピリミジン環基であることが好ましく、これらの環は更にメチル基、イソブチル基、t-ブチル基、ネオペンチル基、フェニル基、ナフチル基、シアノ基、及びフッ素原子から選ばれる少なくとも1種の基、あるいは、トリアジン環、ピリミジン環又はカルバゾール環該カルバゾール環はさらなる置換基を有していてもよい基により置換されていてもよい。RH426が表す置換基は、ベンゼン環基置換または無置換のフェニル基を意味するまたはトリアジン環基であることがより好ましく、ベンゼン環基であることが特に好ましい。RH426が表すベンゼン環基は、さらなる置換基を有していてもよく、該置換基の種類および個数の好ましい範囲は、前記一般式H-2の説明におけるRH215~RH219の表す置換基の種類および個数の好ましい範囲と同様である。RH426が表すトリアジン環基は、さらなる置換基を有していてもよく、該トリアジン環基が有するさらなる置換基としてはアリール基またはカルバゾール環カルバゾール環はさらなる置換基を有していてもよい基が好ましく、フェニル基または置換基を有するカルバゾール環基該置換基としてはジベンジルアミノ基が好ましく、ジベンジルアミノ基がカルバゾール環と結合して縮合環を形成することがより好ましいがより好ましい。該トリアジン環基が有するさらなる置換基は、該トリアジン環基に対して1または2個であることが好ましく、2個であることがより好ましい。RH427~RH430が表す置換基の好ましい範囲は、前記一般式H-1の説明中におけるRH120~RH123が表す置換基の好ましい範囲と同様である。一般式H-5一般式H-5中、RH511~RH525はそれぞれ独立に水素原子または置換基を表し、XH5はO、S、NRH526、CRH527RH528、SiRH529RH530のいずれかを表し、RH526~RH530はそれぞれ独立に水素原子または置換基を表す。RH511~RH514およびRH522~RH525の好ましい範囲は、前記一般式H-1におけるRH111~RH118の好ましい範囲と同様である。RH520およびRH521の好ましい範囲は、水素原子または前記一般式H-1における環Aの有していてもよい置換基の範囲であり、水素原子であることがより好ましい。RH515~RH519が置換基を表す場合における置換基としては、前記一般式H-1におけるRH119の有していてもよい置換基を挙げることができ、その中でもフェニル基、トリアジン環又はピリミジン環基が好ましく、フェニル基またはピリミジン環基がより好ましく、フェニル基が特に好ましい。RH515~RH519はさらなる置換基を有していてもよく、該置換基としてはアリール基さらに置換基を有していてもよいが好ましく、ビフェニル基、p-ターフェニル基、m-ターフェニル基がより好ましく、フェニル基またはp-ターフェニル基が特に好ましく、p-ターフェニル基がより特に好ましい。RH515~RH519がさらなる置換基を有する場合、該置換基はRH515~RH519を有するベンゼン環に対してメタ位で連結していることが好ましい。RH515~RH519のうち、置換基の数は0~2個であることが好ましく、0個であることがより好ましい。なお、RH515~RH519が置換基を有する場合、アルキル基、アリール基が置換基であることが好ましい。XH5はO、S、NRH526、CRH527RH528、SiRH529RH530のいずれかを表し、NRH526であることが好ましい。RH526~RH530はそれぞれ独立に水素原子または置換基を表し、置換基を表すことが好ましい。RH526が表す置換基としては、前記一般式1の説明中における前記置換基群Bの置換基を挙げることができ、その中でもベンゼン環、ピリジン環、トリアジン環又はピリミジン環基であることが好ましく、これらの環は更にメチル基、イソブチル基、t-ブチル基、ネオペンチル基、フェニル基、ナフチル基、シアノ基、及びフッ素原子から選ばれる少なくとも1種の基、あるいは、トリアジン環、ピリミジン環又はカルバゾール環該カルバゾール環はさらなる置換基を有していてもよい基により置換されていてもよい。RH526が表す置換基は、ベンゼン環基置換または無置換のフェニル基を意味するまたはトリアジン環基であることがより好ましく、ベンゼン環基であることが特に好ましい。RH526が表すベンゼン環基は、さらなる置換基を有していてもよく、該置換基の種類および個数の好ましい範囲は、前記一般式H-2の説明におけるRH215~RH219の表す置換基の種類および個数の好ましい範囲と同様である。RH526が表すトリアジン環基は、さらなる置換基を有していてもよく、該トリアジン環基が有するさらなる置換基としてはアリール基またはカルバゾール環カルバゾール環はさらなる置換基を有していてもよい基が好ましく、フェニル基または置換基を有するカルバゾール環基該置換基としてはジベンジルアミノ基が好ましく、ジベンジルアミノ基がカルバゾール環と結合して縮合環を形成することがより好ましいがより好ましい。該トリアジン環基が有するさらなる置換基は、該トリアジン環基に対して1または2個であることが好ましく、2個であることがより好ましい。RH527~RH530が表す置換基の好ましい範囲は、前記一般式H-1の説明中におけるRH120~RH123が表す置換基の好ましい範囲と同様である。本発明の有機電界発光素子は、前記一般式H-1で表されるホスト材料が前記一般式H-2または一般式H-5で表されることが合成の容易性の観点から好ましく、前記一般式H-2で表されることがより好ましい。一方、本発明の有機電界発光素子は、前記一般式H-1で表されるホスト材料が一般式H-2、一般式H-3、一般式H-4で表されることが発光効率、耐久性の観点からより好ましく、一般式H-2、一般式H-4で表されることが更に好ましい。前記一般式H-1で表される化合物の具体例を以下に示すが、本発明で用いることができる一般式H-1で表される化合物は、これらの具体例により限定的に解釈されるべきものではない。また、前記一般式H-1で表される化合物としては、特開2011-91355号公報の[0279]~[0303]に記載の化合物、WO2011/057701号公報に記載の化合物、WO2009/148062号公報に記載の化合物、WO2011/010844号公報に記載の化合物、WO2010/131855号公報に記載の化合物なども用いることができる。前記一般式H-1で表される化合物は公知の方法で容易に製造することができる。例えば、Tetrahedron,47,7739-77501991,Synlett,42-482005に示される合成例、WO2010/131855号公報や特開2011-91355号公報に記載の合成例などを参考にして製造することができる。前記一般式H-1で表される化合物は発光層の全質量に対して10~99質量含まれることが好ましく、30~97質量含まれることがより好ましく、50~95質量含まれることがより好ましく、60~95質量含まれることがより特に好ましい。なお、前記一般式H-1で表される化合物の純度が低いと、不純物が電荷輸送のトラップとして働いたり、素子の劣化を促進させたりするため、前記一般式H-1で表される化合物の純度は高いほど好ましい。純度は例えば高速液体クロマトグラフィーHPLCにより測定でき、254nmの光吸収強度で検出したときの一般式H-1で表される化合物の面積比は、好ましくは95.0以上であり、より好ましくは97.0以上であり、特に好ましくは99.0以上であり、最も好ましくは99.9以上である。このような前記一般式H-1で表される化合物の純度を高める方法としては、例えば、昇華精製などを挙げることができる。[有機電界発光素子の構成]本発明の有機電界発光素子は、基板と、該基板上に配置され、陽極及び陰極を含む一対の電極と、該電極間に配置され、発光層を含む少なくとも一層の有機層とを有し、該発光層が、少なくとも一種の前記一般式1で表される発光材料および少なくとも一種の前記一般式H-1で表されるホスト材料を含むことを特徴とする。本発明の有機電界発光素子の構成は、特に制限されることはない。図1に、本発明の有機電界発光素子の構成の一例を示す。図1の有機電界発光素子10は、基板2上に、一対の電極陽極3と陰極9の間に有機層を有する。有機電界発光素子の素子構成、基板、陰極及び陽極については、例えば、特開2008-270736号公報に詳述されており、該公報に記載の事項を本発明に適用することができる。以下、本発明の有機電界発光素子の好ましい態様について、基板、電極、有機層、保護層、封止容器、駆動方法、発光波長、用途の順で詳細に説明する。<基板>本発明の有機電界発光素子は、基板を有する。本発明で使用する基板としては、有機層から発せられる光を散乱又は減衰させない基板であることが好ましい。有機材料の場合には、耐熱性、寸法安定性、耐溶剤性、電気絶縁性、及び加工性に優れていることが好ましい。<電極>本発明の有機電界発光素子は、前記基板上に配置され、陽極及び陰極を含む一対の電極を有する。発光素子の性質上、一対の電極である陽極及び陰極のうち少なくとも一方の電極は、透明若しくは半透明であることが好ましい。陽極陽極は、通常、有機層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。陰極陰極は、通常、有機層に電子を注入する電極としての機能を有していればよく、その形状、構造、大きさ等については特に制限はなく、発光素子の用途、目的に応じて、公知の電極材料の中から適宜選択することができる。<有機層>本発明の有機電界発光素子は、前記電極間に配置され、発光層を含む少なくとも一層の有機層を有し、該発光層が、少なくとも一種の前記一般式1で表される発光材料および少なくとも一種の前記一般式H-1で表されるホスト材料を含むことを特徴とする。前記有機層は、特に制限はなく、有機電界発光素子の用途、目的に応じて適宜選択することができるが、前記透明電極上に又は前記半透明電極上に形成されるのが好ましい。この場合、有機層は、前記透明電極又は前記半透明電極上の全面又は一面に形成される。有機層の形状、大きさ、及び厚み等については、特に制限はなく、目的に応じて適宜選択することができる。以下、本発明の有機電界発光素子における、有機層の構成、有機層の形成方法、有機層を構成する各層の好ましい態様および各層に使用される材料について順に説明する。有機層の構成本発明の有機電界発光素子では、前記有機層が発光層を含む。さらに前記有機層が、電荷輸送層を含むことが好ましい。前記電荷輸送層とは、有機電界発光素子に電圧を印加した際に電荷移動が起こる層をいう。具体的には正孔注入層、正孔輸送層、電子ブロック層、発光層、正孔ブロック層、電子輸送層又は電子注入層が挙げられる。前記電荷輸送層が正孔注入層、正孔輸送層、電子ブロック層又は発光層であれば、低コストかつ高効率な有機電界発光素子の製造が可能となる。前記一般式1で表される化合物と前記一般式H-1で表される化合物は、有機電界発光素子の前記電極間に配置される有機層のうち、前記電極間に配置される有機層中の発光層に含有される。前記一般式1で表される化合物と前記一般式H-1で表される化合物は本発明の有機電界発光素子のその他の有機層に含有されていてもよい。前記一般式1で表される化合物と前記一般式H-1で表される化合物を含有してもよい発光層以外の有機層としては、正孔注入層、正孔輸送層、電子輸送層、電子注入層、励起子ブロック層、電荷ブロック層正孔ブロック層、電子ブロック層などなどを挙げることができ、好ましくは、励起子ブロック層、電荷ブロック層、電子輸送層、電子注入層のいずれかであり、より好ましくは励起子ブロック層、電荷ブロック層、又は電子輸送層である。有機層の形成方法本発明の有機電界発光素子において、各有機層は、蒸着法やスパッタ法等の乾式製膜法、転写法、印刷法、スピンコート法、バーコート法等の湿式製膜法溶液塗布法のいずれによっても好適に形成することができる。本発明の有機電界発光素子は、前記一対の電極間に配置された発光層が、前記発光層が真空蒸着プロセスまたは湿式プロセスにて形成されてなることが好ましく、前記発光層が少なくとも一層の前記一般式1で表される化合物を含む組成物の蒸着により形成されていることがより好ましい。発光層発光層は、電界印加時に、陽極、正孔注入層又は正孔輸送層から正孔を受け取り、陰極、電子注入層又は電子輸送層から電子を受け取り、正孔と電子の再結合の場を提供して発光させる機能を有する層である。但し、本発明における前記発光層は、このようなメカニズムによる発光に必ずしも限定されるものではない。本発明の有機電界発光素子における前記発光層は、ホスト材料と発光材料の混合層とした構成である。前記発光材料の種類は一種であっても二種以上であってもよい。その中でも、本発明の有機電界発光素子は、前記発光層が前記一般式1で表される発光材料のみを発光材料として含むことが好ましい。前記ホスト材料は電荷輸送材料であることが好ましい。前記ホスト材料は一種であっても二種以上であってもよく、例えば、電子輸送性のホスト材料とホール輸送性のホスト材料を混合した構成が挙げられる。その中でも、本発明の有機電界発光素子は、前記発光層が前記一般式H-1で表されるホスト材料のみをホスト材料として含むことが好ましい。更に、前記発光層は、電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。発光層の厚さは、特に限定されるものではないが、通常、2nm~500nmであるのが好ましく、中でも、外部量子効率の観点で、3nm~200nmであるのがより好ましく、5nm~100nmであるのが更に好ましい。発光材料本発明の有機電界発光素子では、前記一般式1で表される化合物を発光材料とするが、その場合であっても前記一般式1で表される化合物とは別の発光材料を組み合わせて用いることが可能である。本発明において用いることができる別の発光材料は、燐光発光材料、蛍光発光材料等のいずれであってもよい。また、本発明における発光層は、色純度を向上させたり、発光波長領域を広げたりするために、2種類以上の発光材料を含有することができる。本発明の有機電界発光素子に用いることができる蛍光発光材料や燐光発光材料については、例えば、特開2008-270736号公報の段落番号[0100]~[0164]、特開2007-266458号公報の段落番号[0088]~[0090]に詳述されており、これら公報の記載の事項を本発明に適用することができる。本発明に使用できる燐光発光材料としては、例えば、米国特許第6303238号明細書、米国特許第6097147号明細書、WO00/57676号公報、WO00/70655号公報、WO01/08230号公報、WO01/39234号公報、WO01/41512号公報、WO02/02714号公報、WO02/15645号公報、WO02/44189号公報、WO05/19373号公報、特開2001-247859号公報、特開2002-302671号公報、特開2002-117978号公報、特開2003-133074号公報、特開2002-235076号公報、特開2003-123982号公報、特開2002-170684号公報、欧州特許公開第1211257号公報、特開2002-226495号公報、特開2002-234894号公報、特開2001-247859号公報、特開2001-298470号公報、特開2002-173674号公報、特開2002-203678号公報、特開2002-203679号公報、特開2004-357791号公報、特開2006-256999号公報、特開2007-19462号公報、特開2007-84635号公報、特開2007-96259号公報等の特許文献に記載の燐光発光化合物などが挙げられ、中でも、更に好ましい発光材料としては、Ir錯体、Pt錯体、Cu錯体、Re錯体、W錯体、Rh錯体、Ru錯体、Pd錯体、Os錯体、Eu錯体、Tb錯体、Gd錯体、Dy錯体、及びCe錯体等の燐光発光性金属錯体化合物が挙げられる。特に好ましくは、Ir錯体、Pt錯体、又はRe錯体であり、中でも金属-炭素結合、金属-窒素結合、金属-酸素結合、金属-硫黄結合の少なくとも一つの配位様式を含むIr錯体、Pt錯体、又はRe錯体が好ましい。更に、発光効率、駆動耐久性、色度等の観点で、Ir錯体、Pt錯体が特に好ましく、Pt錯体が最も好ましい。本発明に使用できる蛍光発光材料の種類は特に限定されるものではないが、例えば、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、縮合多環芳香族化合物アントラセン、フェナントロリン、ピレン、ペリレン、ルブレン、又はペンタセンなど、8-キノリノールの金属錯体、ピロメテン錯体や希土類錯体に代表される各種金属錯体、ポリチオフェン、ポリフェニレン、ポリフェニレンビニレン等のポリマー化合物、有機シラン、及びこれらの誘導体などを挙げることができる。その他に、特開2010-111620号公報の[0082]に記載される化合物を発光材料として用いることもできる。本発明の有機電界発光素子における発光層は、ホスト材料と発光材料の混合層とした構成である。本発明の有機電界発光素子における発光層において用いることができる前記一般式H-1で表されるホスト材料としては、正孔輸送性ホスト材料であっても、電子輸送性ホスト材料であってもよいが、ホスト材料は電荷輸送材料であることが好ましい。ホスト材料は一種であっても二種以上であってもよく、例えば、電子輸送性のホスト材料と正孔輸送性のホスト材料を混合した構成が挙げられる。更に、発光層中に電荷輸送性を有さず、発光しない材料を含んでいてもよい。また、発光層は一層であっても二層以上の多層であってもよく、それぞれの層に同じ発光材料やホスト材料を含んでもよいし、層毎に異なる材料を含んでもよい。発光層が複数の場合、それぞれの発光層が異なる発光色で発光してもよい。ホスト材料ホスト材料とは、発光層において主に電荷の注入、輸送を担う化合物であり、また、それ自体は実質的に発光しない化合物のことである。ここで実質的に発光しないとは、該実質的に発光しない化合物からの発光量が好ましくは素子全体での全発光量の5以下であり、より好ましくは3以下であり、更に好ましくは1以下であることを言う。本発明の有機電界発光素子は、前記一般式H-1で表されるホスト材料を含む。但し、別のホスト材料を含んでいてもよい。本発明に用いることのできる別のホスト材料としては、例えば、以下の化合物を挙げることができる。ピロール、インドール、カルバゾール、アザインドール、アザカルバゾール、トリアゾール、オキサゾール、オキサジアゾール、ピラゾール、イミダゾール、チオフェン、ベンゾチオフェン、ジベンゾチオフェン、フラン、ベンゾフラン、ジベンゾフラン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、ポルフィリン系化合物、縮環芳香族炭化水素化合物フルオレン、ナフタレン、フェナントレン、トリフェニレン等、ポリシラン系化合物、ポリN-ビニルカルバゾール、アニリン系共重合体、チオフェンオリゴマー、ポリチオフェン等の導電性高分子オリゴマー、有機シラン、カーボン膜、ピリジン、ピリミジン、トリアジン、イミダゾール、ピラゾール、トリアゾ-ル、オキサゾ-ル、オキサジアゾ-ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、8-キノリノ-ル誘導体の金属錯体やメタルフタロシアニン、ベンゾオキサゾ-ルやベンゾチアゾ-ルを配位子とする金属錯体に代表される各種金属錯体及びそれらの誘導体置換基や縮環を有していてもよい等を挙げることができる。その他に、特開2010-111620の[0081]や[0083]に記載される化合物を用いることもできる。前記一般式H-1で表される化合物の膜状態でのT1エネルギーは、1.77eV40kcal/mol以上3.51eV81kcal/mol以下であることが好ましく、2.39eV55kcal/mol以上3.25eV75kcal/mol以下であることがより好ましい。発光層において、前記一般式H-1で表されるホスト材料の膜状態での三重項最低励起エネルギーT1エネルギーが、前記一般式1で表される発光材料のT1エネルギーより高いことが色純度、発光効率、駆動耐久性の点で好ましい。ホスト材料のT1が発光材料のS1より0.1eV以上大きいことが好ましく、0.2eV以上大きいことがより好ましく、0.3eV以上大きいことが更に好ましい。ホスト材料の膜状態でのT1が発光材料のT1より小さいと発光を消光してしまうためホスト材料には発光材料より大きなT1が求められる。また、ホスト材料のT1が発光材料より大きい場合でも、両者のT1差が小さい場合には一部、発光材料からホスト材料への逆エネルギー移動が起こるため、効率低下や色純度低下、耐久性低下の原因となる。従って、T1が十分に大きく、化学的安定性及びキャリア注入輸送性の高いホスト材料が求められる。特に有機電界発光素子からの発光色が緑色発光ピーク波長が490~580nmである場合は発光効率の観点から、T1エネルギーは、2.39eV55kcal/mol以上2.82eV65kcal/mol以下であることが更に好ましい。T1エネルギーは、材料の薄膜の燐光発光スペクトルを測定し、その短波長端から求めることができる。例えば、洗浄した石英ガラス基板上に、材料を真空蒸着法により約50nmの膜厚に成膜し、薄膜の燐光発光スペクトルを液体窒素温度下でF-7000日立分光蛍光光度計日立ハイテクノロジーズを用いて測定する。得られた発光スペクトルの短波長側の立ち上がり波長をエネルギー単位に換算することによりT1エネルギーを求めることができる。その他の層本発明の有機電界発光素子は、前記発光層以外のその他の層を有していてもよい。前記有機層が有していてもよい前記発光層以外のその他の有機層として、正孔注入層以下、電荷発生層とも言う、正孔輸送層、ブロック層正孔ブロック層、励起子ブロック層など、電子輸送層などが挙げられる。前記具体的な層構成として、下記が挙げられるが本発明はこれらの構成に限定されるものではない。陽極/正孔輸送層/発光層/電子輸送層/陰極、陽極/正孔輸送層/発光層/ブロック層/電子輸送層/陰極、陽極/正孔輸送層/発光層/ブロック層/電子輸送層/電子注入層/陰極、陽極/正孔注入層/正孔輸送層/発光層/ブロック層/電子輸送層/陰極、陽極/正孔注入層/正孔輸送層/発光層/電子輸送層/電子注入層/陰極、陽極/正孔注入層/正孔輸送層/発光層/ブロック層/電子輸送層/電子注入層/陰極、陽極/正孔注入層/正孔輸送層/ブロック層/発光層/ブロック層/電子輸送層/電子注入層/陰極。本発明の有機電界発光素子は、A前記陽極と前記発光層との間に好ましく配置される有機層を少なくとも一層含むことが好ましい。前記A前記陽極と前記発光層との間に好ましく配置される有機層としては、陽極側から正孔注入層、正孔輸送層、電子ブロック層を挙げることができる。本発明の有機電界発光素子は、B前記陰極と前記発光層との間に好ましく配置される有機層少なくとも一層含むことが好ましい。前記B前記陰極と前記発光層との間に好ましく配置される有機層としては、陰極側から電子注入層、電子輸送層、正孔ブロック層を挙げることができる。具体的には、本発明の有機電界発光素子の好ましい態様の一例は、図1に記載される態様であり、前記有機層として、陽極3側から正孔注入層4、正孔輸送層5、発光層6、正孔ブロック層7及び電子輸送層8がこの順に積層されている態様である。以下、これら本発明の有機電界発光素子が有していてもよい前記発光層以外のその他の層について、説明する。A陽極と前記発光層との間に好ましく配置される有機層まず、A前記陽極と前記発光層との間に好ましく配置される有機層について説明する。A-1正孔注入層、正孔輸送層正孔注入層、正孔輸送層は、陽極又は陽極側から正孔を受け取り陰極側に輸送する機能を有する層である。本発明では、前記正孔輸送層に用いられる正孔輸送材料としては、下記一般式HT-1で表されるトリアリールアミン化合物が好ましく挙げられる。一般式HT-1中、RA1~RA15はそれぞれ独立に水素原子または置換基を表す。RA1~RA15が表す置換基としては前記置換基群Aで挙げた置換基が挙げられ、隣り合う置換基同士が単結合または連結基を介して結合し環を形成してもよい。耐熱性および耐久性の観点から、RA1~RA5の少なくとも一つとRA6~RA10の少なくとも一つがアリール基であることが好ましい。一般式HT-1で表される化合物の具体例を以下に示すが、本発明はこれらに限定されない。その他、正孔注入層および正孔輸送層については、特開2008-270736号公報の段落番号0165~0167に記載の事項を本発明に適用することもできる。また、特開2011-71452号公報の0250~0339に記載の事項を本発明の正孔注入層および正孔輸送層について適用することもできる。前記正孔注入層には電子受容性ドーパントを含有することが好ましい。正孔注入層に電子受容性ドーパントを含有することにより、正孔注入性が向上し、駆動電圧が低下する、効率が向上するなどの効果がある。電子受容性ドーパントとは、ドープされる材料から電子を引き抜き、ラジカルカチオンを発生させることが可能な材料であれば有機材料、無機材料のうちいかなるものでもよいが、例えば、テトラシアノキノジメタンTCNQ、テトラフルオロテトラシアノキノジメタンF4-TCNQなどのTCNQ化合物、ヘキサシアノヘキサアザトリフェニレンHAT-CNなどのヘキサアザトリフェニレン化合物、酸化モリブデンなどが挙げられる。前記正孔注入層中の電子受容性ドーパントは、正孔注入層を形成する全化合物質量に対して、0.01~50質量含有されることが好ましく、0.1~40質量含有されることがより好ましく、0.2~30質量含有されることがより好ましい。A-2電子ブロック層電子ブロック層は、陰極側から発光層に輸送された電子が、陽極側に通りぬけることを防止する機能を有する層である。本発明において、発光層と陽極側で隣接する有機層として、電子ブロック層を設けることができる。電子ブロック層を構成する有機化合物の例としては、例えば前述の正孔輸送材料として挙げたものが適用できる。電子ブロック層の厚さとしては、1nm~500nmであるのが好ましく、3nm~100nmであるのがより好ましく、5nm~50nmであるのが更に好ましい。電子ブロック層は、上述した材料の一種又は二種以上からなる単層構造であってもよいし、同一組成又は異種組成の複数層からなる多層構造であってもよい。電子ブロック層に用いる材料は、前記発光材料のS1エネルギーより高いことが色純度、発光効率、駆動耐久性の点で好ましい。電子ブロック層に用いる材料の膜状態でのS1が発光材料のS1より0.1eV以上大きいことが好ましく、0.2eV以上大きいことがより好ましく、0.3eV以上大きいことが更に好ましい。B陰極と前記発光層との間に好ましく配置される有機層次に、前記B陰極と前記発光層との間に好ましく配置される有機層について説明する。B-1電子注入層、電子輸送層電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。電子輸送材料としては、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、ベンゾイミダゾール誘導体、イミダゾピリジン誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、8-キノリノール誘導体の金属錯体やメタルフタロシアニン、ベンゾオキサゾールやベンゾチアゾールを配位子とする金属錯体に代表される各種金属錯体、シロールに代表される有機シラン誘導体、ナフタレン、アントラセン、フェナントレン、トリフェニレン、ピレン等の縮環炭化水素化合物等をから選ばれることが好ましく、ピリジン誘導体、ベンゾイミダゾール誘導体、イミダゾピリジン誘導体、金属錯体、縮環炭化水素化合物のいずれかであることがより好ましい。電子注入層、電子輸送層の厚さは、駆動電圧を下げるという観点から、各々500nm以下であることが好ましい。電子輸送層の厚さとしては、1nm~500nmであるのが好ましく、5nm~200nmであるのがより好ましく、10nm~100nmであるのが更に好ましい。また、電子注入層の厚さとしては、0.1nm~200nmであるのが好ましく、0.2nm~100nmであるのがより好ましく、0.5nm~50nmであるのが更に好ましい。電子注入層、電子輸送層は、上述した材料の1種又は2種以上からなる単層構造であってもよいし、同一組成又は異種組成の複数層からなる多層構造であってもよい。電子注入層には電子供与性ドーパントを含有することが好ましい。電子注入層に電子供与性ドーパントを含有させることにより、電子注入性が向上し、駆動電圧が低下する、効率が向上するなどの効果がある。電子供与性ドーパントとは、ドープされる材料に電子を与え、ラジカルアニオンを発生させることが可能な材料であれば有機材料、無機材料のうちいかなるものでもよいが、例えば、テトラチアフルバレンTTF、テトラチアナフタセンTTT、ビス-[1,3-ジエチル-2-メチル-1,2-ジヒドロベンズイミダゾリル]などのジヒドロイミダゾール化合物、リチウム、セシウムなどが挙げられる。電子注入層中の電子供与性ドーパントは、電子注入層を形成する全化合物質量に対して、0.01質量~50質量含有されることが好ましく、0.1質量~40質量含有されることがより好ましく、0.5質量~30質量含有されることがより好ましい。B-2正孔ブロック層正孔ブロック層は、陽極側から発光層に輸送された正孔が、陰極側に通りぬけることを防止する機能を有する層である。本発明において、発光層と陰極側で隣接する有機層として、正孔ブロック層を設けることができる。正孔ブロック層を構成する有機化合物の膜状態でのS1エネルギーは、発光層で生成する励起子のエネルギー移動を防止し、発光効率を低下させないために、発光材料のS1エネルギーよりも高いことが好ましい。正孔ブロック層を構成する有機化合物の例としては、アルミニウムIIIビス2-メチル-8-キノリナト4-フェニルフェノレートAluminumIIIbis2-methyl-8-quinolinato4-phenylphenolateBalqと略記する等のアルミニウム錯体、トリアゾール誘導体、2,9-ジメチル-4,7-ジフェニル-1,10-フェナントロリン2,9-Dimethyl-4,7-diphenyl-1,10-phenanthrolineBCPと略記する等のフェナントロリン誘導体、等が挙げられる。正孔ブロック層の厚さとしては、1nm~500nmであるのが好ましく、3nm~100nmであるのがより好ましく、5nm~50nmであるのが更に好ましい。正孔ブロック層は、上述した材料の一種又は二種以上からなる単層構造であってもよいし、同一組成又は異種組成の複数層からなる多層構造であってもよい。正孔ブロック層に用いる材料は、前記発光材料のS1エネルギーより高いことが色純度、発光効率、駆動耐久性の点で好ましい。正孔ブロック層に用いる材料の膜状態でのS1が発光材料のS1より0.1eV以上大きいことが好ましく、0.2eV以上大きいことがより好ましく、0.3eV以上大きいことが更に好ましい。B-3陰極と前記発光層との間に好ましく配置される有機層に特に好ましく用いられる材料本発明の有機電界発光素子は、発光層と陰極との間に少なくとも一層の前記B陰極と前記発光層との間に好ましく配置される有機層を含むことが好ましく、該有機層に少なくとも一種の下記一般式O-1で表される化合物を含有することが素子の効率や駆動電圧の観点から好ましい。以下に、一般式O-1について説明する。一般式O-1中、RO1は、アルキル基、アリール基、又はヘテロアリール基を表す。AO1~AO4はそれぞれ独立に、C-RA又は窒素原子を表す。RAは水素原子、アルキル基、アリール基、又はヘテロアリール基を表し、複数のRAは同じでも異なっていてもよい。LO1は、アリール環又はヘテロアリール環からなる二価~六価の連結基を表す。nO1は2~6の整数を表す。RO1は、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。RO1として好ましくはアリール基、又はヘテロアリール基であり、より好ましくはアリール基である。RO1のアリール基が置換基を有する場合の好ましい置換基としては、アルキル基、アリール基又はシアノ基が挙げられ、アルキル基又はアリール基がより好ましく、アリール基が更に好ましい。RO1のアリール基が複数の置換基を有する場合、該複数の置換基は互いに結合して5又は6員環を形成していてもよい。RO1のアリール基は、好ましくは置換基群Aから選ばれる置換基を有していてもよいフェニル基であり、より好ましくはアルキル基又はアリール基が置換していてもよいフェニル基であり、更に好ましくは無置換のフェニル基又は2-フェニルフェニル基である。AO1~AO4はそれぞれ独立に、C-RA又は窒素原子を表す。AO1~AO4のうち、0~2つが窒素原子であるのが好ましく、0又は1つが窒素原子であるのがより好ましい。AO1~AO4の全てがC-RAであるか、又はAO1が窒素原子で、AO2~AO4がC-RAであるのが好ましく、AO1が窒素原子で、AO2~AO4がC-RAであるのがより好ましく、AO1が窒素原子で、AO2~AO4がC-RAであり、RAが全て水素原子であるのが更に好ましい。RAは水素原子、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。また複数のRAは同じでも異なっていてもよい。RAとして好ましくは水素原子又はアルキル基であり、より好ましくは水素原子である。LO1は、アリール環好ましくは炭素数6~30又はヘテロアリール環好ましくは炭素数4~12からなる二価~六価の連結基を表す。LO1として好ましくは、アリーレン基、ヘテロアリーレン基、アリールトリイル基、又はヘテロアリールトリイル基であり、より好ましくはフェニレン基、ビフェニレン基、又はベンゼントリイル基であり、更に好ましくはビフェニレン基、又はベンゼントリイル基である。LO1は前述の置換基群Aから選ばれる置換基を有していてもよく、置換基を有する場合の置換基としてはアルキル基、アリール基、又はシアノ基が好ましい。LO1の具体例としては、以下のものが挙げられる。nO1は2~6の整数を表し、好ましくは2~4の整数であり、より好ましくは2又は3である。nO1は、素子効率の観点では最も好ましくは3であり、素子の耐久性の観点では最も好ましくは2である。一般式O-1で表される化合物は、より好ましくは下記一般式O-2で表される化合物である。一般式O-2中、RO1はアルキル基、アリール基、又はヘテロアリール基を表す。RO2~RO4はそれぞれ独立に、水素原子、アルキル基、アリール基、又はヘテロアリール基を表す。AO1~AO4はそれぞれ独立に、C-RA又は窒素原子を表す。RAは水素原子、アルキル基、アリール基、又はヘテロアリール基を表し、複数のRAは同じでも異なっていてもよい。RO1及びAO1~AO4は、前記一般式O-1中のRO1及びAO1~AO4と同義であり、またそれらの好ましい範囲も同様である。R02~R04はそれぞれ独立に、水素原子、アルキル基好ましくは炭素数1~8、アリール基好ましくは炭素数6~30、又はヘテロアリール基好ましくは炭素数4~12を表し、これらは前述の置換基群Aから選ばれる置換基を有していてもよい。R02~R04として好ましくは水素原子、アルキル基、又はアリール基であり、より好ましくは水素原子、又はアリール基であり、最も好ましくは水素原子である。前記一般式O-1で表される化合物は、高温保存時の安定性、高温駆動時、駆動時の発熱に対して安定して動作させる観点から、ガラス転移温度Tgは100°C~300°Cであることが好ましく、120°C~300°Cであることがより好ましく、120°C~300°Cであることが更に好ましく、140°C~300°Cであることが更により好ましい。一般式O-1で表される化合物の具体例を以下に示すが、本発明はこれらに限定されない。前記一般式O-1で表される化合物は、特開2001-335776号に記載の方法で合成可能である。合成後、カラムクロマトグラフィー、再結晶、再沈殿などによる精製を行った後、昇華精製により精製することが好ましい。昇華精製により有機不純物を分離できるだけではなく、無機塩や残留溶媒、水分等を効果的に取り除くことが可能である。本発明の発光素子において、一般式O-1で表される化合物は発光層と陰極との間の有機層に含有されるが、発光層に隣接する陰極側の層に含有されることが好ましい。一般式O-1で表される化合物は、添加する有機層の全質量に対して70~100質量含まれることが好ましく、85~100質量含まれることがより好ましい。本発明の有機電界発光素子において、電子注入層、電子輸送層に用いられるその他の好ましい材料としては、例えば特開平9-194487等に記載のシロール化合物、特開2006-73581等に記載のホスフィンオキサイド化合物、特開2005-276801、特開2006-225320、WO2005/085387等に記載の含窒素芳香族ヘテロ六員環化合物、WO2003/080760、WO2005/085387等に記載の含窒素芳香族ヘテロ六員構造とカルバゾール構造を有するもの、US2009/0009065、WO2010/134350、特表2010-535806等に記載の芳香族炭化水素化合物ナフタレン化合物、アントラセン化合物、トリフェニレン化合物、フェナントレン化合物、ピレン化合物、フルオランテン化合物、等、等を挙げることができる。<保護層>本発明において、有機電界素子全体は、保護層によって保護されていてもよい。保護層については、特開2008-270736号公報の段落番号0169~0170に記載の事項を本発明に適用することができる。なお、保護層の材料は無機物であっても、有機物であってもよい。<封止容器>本発明の有機電界発光素子は、封止容器を用いて素子全体を封止してもよい。封止容器については、特開2008-270736号公報の段落番号0171に記載の事項を本発明に適用することができる。<駆動方法>本発明の有機電界発光素子は、陽極と陰極との間に直流必要に応じて交流成分を含んでもよい電圧通常2ボルト~15ボルト、又は直流電流を印加することにより、発光を得ることができる。本発明の有機電界発光素子の駆動方法については、特開平2-148687号、同6-301355号、同5-29080号、同7-134558号、同8-234685号、同8-241047号の各公報、特許第2784615号、米国特許5828429号、同6023308号の各明細書等に記載の駆動方法を適用することができる。本発明の有機電界発光素子の外部量子効率としては、5以上が好ましく、6以上がより好ましく、7以上が更に好ましい。外部量子効率の数値は20°Cで素子を駆動したときの外部量子効率の最大値、若しくは、20°Cで素子を駆動したときの300~400cd/m2付近での外部量子効率の値を用いることができる。本発明の有機電界発光素子の内部量子効率は、30以上であることが好ましく、50以上が更に好ましく、70以上が更に好ましい。素子の内部量子効率は、外部量子効率を光取り出し効率で除して算出される。通常の有機EL素子では光取り出し効率は約20であるが、基板の形状、電極の形状、有機層の膜厚、無機層の膜厚、有機層の屈折率、無機層の屈折率等を工夫することにより、光取り出し効率を20以上にすることが可能である。<発光波長>本発明の有機電界発光素子は、その発光波長に制限はないが、緑色の発光に用いるのが好ましい。その中でも、本発明の有機電界発光素子では、前記一般式1で表される化合物をりん光発光材料として用いて発光させることが好ましく、その中でも特に緑色でりん光発光させることが好ましい。本発明の有機電界発光素子の極大発光波長は好ましくは495nm以上560nm未満であり、より好ましくは500nm以上550nm未満であり、特に好ましくは505nm以上540nm未満である。<本発明の有機電界発光素子の用途>本発明の有機電界発光素子は、表示素子、ディスプレイ、バックライト、電子写真、照明光源、記録光源、露光光源、読み取り光源、標識、看板、インテリア、又は光通信等に好適に利用できる。特に、発光装置、照明装置、表示装置等の発光輝度が高い領域で駆動されるデバイスに好ましく用いられる。[発光装置]本発明の発光装置は、本発明の有機電界発光素子を含むことを特徴とする。次に、図2を参照して本発明の発光装置について説明する。本発明の発光装置は、前記有機電界発光素子を用いてなる。図2は、本発明の発光装置の一例を概略的に示した断面図である。図2の発光装置20は、透明基板支持基板2、有機電界発光素子10、封止容器16等により構成されている。有機電界発光素子10は、基板2上に、陽極第一電極3、有機層11、陰極第二電極9が順次積層されて構成されている。また、陰極9上には、保護層12が積層されており、更に、保護層12上には接着層14を介して封止容器16が設けられている。なお、各電極3、9の一部、隔壁、絶縁層等は省略されている。ここで、接着層14としては、エポキシ樹脂等の光硬化型接着剤や熱硬化型接着剤を用いることができ、例えば熱硬化性の接着シートを用いることもできる。本発明の発光装置の用途は特に制限されるものではなく、例えば、照明装置のほか、テレビ、パーソナルコンピュータ、携帯電話、電子ペーパ等の表示装置とすることができる。[照明装置]本発明の照明装置は、本発明の有機電界発光素子を含むことを特徴とする。次に、図3を参照して本発明の照明装置について説明する。図3は、本発明の照明装置の一例を概略的に示した断面図である。本発明の照明装置40は、図3に示すように、前述した有機EL素子10と、光散乱部材30とを備えている。より具体的には、照明装置40は、有機EL素子10の基板2と光散乱部材30とが接触するように構成されている。光散乱部材30は、光を散乱できるものであれば特に制限されないが、図3においては、透明基板31に微粒子32が分散した部材とされている。透明基板31としては、例えば、ガラス基板を好適に挙げることができる。微粒子32としては、透明樹脂微粒子を好適に挙げることができる。ガラス基板及び透明樹脂微粒子としては、いずれも、公知のものを使用できる。このような照明装置40は、有機電界発光素子10からの発光が散乱部材30の光入射面30Aに入射されると、入射光を光散乱部材30により散乱させ、散乱光を光出射面30Bから照明光として出射するものである。[表示装置]本発明の表示装置は、本発明の有機電界発光素子を含むことを特徴とする。本発明の表示装置としては、例えば、テレビ、パーソナルコンピュータ、携帯電話、電子ペーパ等の表示装置とすることなどを挙げることができる。以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。<材料の調製>発光材料の合成前記一般式1で表される化合物である下記発光材料Pt-1~Pt-8を、特開2005-310773号公報の実施例にしたがって合成した。ホスト材料の合成前記一般式H-1で表される化合物である下記ホスト材料EH-1~EH-7を、特開2011-91355号公報、WO2008-056746号公報、WO2007-063754号公報、WO2010/131855号公報等にしたがって合成した。[実施例1]<有機電界発光素子作製と評価>有機電界発光素子の作製に用いた材料は全て昇華精製を行い、高速液体クロマトグラフィー東ソーTSKgelODS-100Zにより純度254nmの吸収強度面積比が99.9以上であることを確認した。各実施例および比較例で有機電界発光素子の作製に用いた発光材料以外の材料の構造を以下に示す。厚み0.5mm、2.5cm角のITO膜を有するガラス基板ジオマテック社製、表面抵抗10Ω/□Ω/sq.を洗浄容器に入れ、2-プロパノール中で超音波洗浄した後、30分間UV-オゾン処理を行った。この透明陽極ITO膜上に真空蒸着法にて以下の有機層を順次蒸着した。第1層電荷発生層:化合物A:膜厚10nm第2層正孔輸送層:HTL-1:膜厚30nm第3層発光層:EH-1ホスト化合物及び発光材料Pt-1ホスト化合物:発光材料の質量比85:15:膜厚40nm第4層電子輸送層:ETL-1:膜厚40nmこの上に、フッ化リチウム1nm及び金属アルミニウム100nmをこの順に蒸着し陰極とした。この積層体を、大気に触れさせることなく、窒素ガスで置換したグローブボックス内に入れ、ガラス製の封止缶及び紫外線硬化型の接着剤XNR5516HV、長瀬チバ株製を用いて封止し、実施例1の有機電界発光素子を得た。[実施例2~17、比較例1~7]実施例1の有機電界発光素子の作製において、第3層の発光材料Pt-1を、下記表1に示す化合物に置き換える以外は実施例1と同様にして、実施例2~17及び比較例1~7の有機電界発光素子を作製した。[評価]これらの各実施例および比較例の有機電界発光素子を以下の方法で、効率、耐久性、駆動電圧の観点で評価した。得られた結果を下記表1に示す。駆動電圧各実施例および比較例の有機電界発光素子を輝度が3500cd/m2になるように直流電圧を印加して発光させた。この時の印加電圧を駆動電圧評価の指標とした。駆動電圧が6V未満である場合を○、6V以上8V未満である場合を△、8V以上である場合を×として、下記表1に示した。外部量子効率東陽テクニカ製ソースメジャーユニット2400を用いて、直流電圧を各実施例および比較例の有機電界発光素子に印加し発光させ、その輝度をトプコン社製輝度計BM-8を用いて測定した。発光スペクトルと発光ピーク波長は浜松ホトニクス製スペクトルアナライザーPMA-11を用いて測定した。これらを元に輝度が3500cd/m2付近の外部量子効率を輝度換算法により算出した。外部量子効率が15以上である場合を◎、10以上15未満である場合を○、5以上10未満である場合を△、5未満である場合を×として、下記表1に示した。耐久性各実施例および比較例の有機電界発光素子を、室温20°Cで輝度が3500cd/m2になるように直流電圧を印加して発光させ続け、輝度が3395cd/m2になるまでに要した時間を耐久性の指標とした。3395cd/m2になるまでの耐久時間が、比較化合物RH-1をホスト材料として用いた比較例1の有機電界発光素子の耐久時間に対して何倍になっているか算出し、下記表1に示した。比較例1の有機電界発光素子の耐久時間に対して、◎は10倍以上を表し、○○は5倍以上10倍未満を表し、○は3倍以上5倍未満を表し、×は1倍以上3倍未満を表し、××は0.1倍以上1倍未満を表す。上記表1より、前記一般式1で表される化合物を発光材料として用い、かつ、ホスト材料として前記一般式H-1で表される化合物を用いることで、低駆動電圧で発光効率に優れ、かつ、耐久性に優れた有機電界発光素子が得られることが分かった。発光装置、表示装置、照明装置の場合、各画素部で高い電流密度を通じて瞬間的に高輝度発光させる必要があり、本発明の発光素子はそのような場合に発光効率が高くなるように設計されているため、有利に利用することができる。また、本発明の素子は耐久性にも優れ、発光装置、表示装置、照明装置に好適である。"